(57)【要約】【課題】組成物の比重を軽量化し、また、厚付けしても短時間で硬化・成膜し、低温下でも柔軟性を保持した改質アスファルト組成物を提供すること。【解決手段】（Ａ）（ａ１）重合体ラテックスを固形分換算で５〜９０質量％、および（ａ２）アスファルト９５〜１０質量％［ただし、（ａ１）＋（ａ２）＝１００質量％］を主成分とする改質アスファルトエマルジョンに対し、（Ｂ）軽量フィラーを容積換算で、（Ａ）成分（固形分換算）１００容積に対して、０．１〜２容積倍、ならびに（Ｃ）ポリイソシアネート化合物を（Ａ）成分（固形分換算）１００質量部に対し０．１〜４０質量部、配合してなる改質アスファルト組成物。【選択図】なし【特許請求の範囲】
【請求項１】
（Ａ）（ａ１）重合体ラテックスを固形分換算で５〜９０質量％、および（ａ２）アスファルト９５〜１０質量％［ただし、（ａ１）＋（ａ２）＝１００質量％］を主成分とする改質アスファルトエマルジョンに対し、
（Ｂ）軽量フィラーを、（Ａ）成分（固形分換算）１００容積に対して、０．１〜２容積倍、ならびに
（Ｃ）ポリイソシアネート化合物を（Ａ）成分（固形分換算）１００質量部に対し０．１〜４０質量部、
配合してなる改質アスファルト組成物。
【請求項２】
（Ａ）成分が（ａ１）重合体ラテックスと溶融された（ａ２）アスファルトを混合してなり、かつ（ａ１）重合体ラテックスのゲル分が６０％以下である請求項１記載の改質アスファルト組成物。
【請求項３】
（Ａ）成分の粘度が１００〜５０，０００ｍＰａ・ｓである請求項１または２に記載の改質アスファルト組成物。
【請求項４】
（Ａ）成分の粘度が１００〜５０，０００ｍＰａ・ｓとなるように、（Ａ）成分中にさらに増粘剤を配合してなる請求項１〜３いずれかに記載の改質アスファルト組成物。
【請求項５】
（Ｂ）軽量フィラーが嵩比重０．００５〜０．５である請求項１〜４いずれかに記載の改質アスファルト組成物。
【請求項６】
（Ａ）成分、（Ｂ）成分および（Ｃ）成分を、使用直前に調合する請求項１〜５いずれかに記載の改質アスファルト組成物の製造方法。
【請求項７】
（Ａ）成分と（Ｂ）成分をあらかじめ混合し、使用直前にこれと（Ｃ）成分を調合する請求項１〜５いずれかに記載の改質アスファルト組成物の製造方法。
【発明の詳細な説明】
【技術分野】
【０００１】
本発明は、改質アスファルト組成物およびその製造方法に関し、さらに詳細には、重合体ラテックスに溶融アスファルトを添加したアスファルトエマルジョンに、軽量フィラーおよびポリイソシアネート化合物を配合してなり、軽量で各種構造物の防水材、止水材などを含む幅広い用途に有用な改質アスファルト組成物およびその製造方法に関する。
【背景技術】
【０００２】
コンクリートビルの屋上や、産業廃棄物処分場、地下構築物などの土木建築用に使用される防水・止水材としては、主に（１）アスファルトと高分子ラテックスを主成分とするアスファルトエマルジョン、（２）セメントを主成分とするポリマーセメントモルタル、（３）ポリ塩化ビニル樹脂シートや、エチレンプロピレン系ゴムまたはスチレンブタジエン系ゴムの加硫ゴムシート、（４）ウレタン系ポリマーを用いたコーティング材などが使用されている。これらの防水・止水材については、近年における生産性向上、省力化、環境保全などに対するニーズの高まりを反映して、施工期間の短縮、メンテナンスの軽減、防水・止水性能の改善などに対する要求がますます厳しくなっている。しかしながら、従来の防水・止水材のうち、（１）アスファルトと高分子ラテックスを主成分とするアスファルトエマルジョンは、特に乾燥硬化速度が遅いため施工作業性が悪く、また下地への密着性も低い。また、（２）ポリマーセメントモルタルは、乾燥硬化速度が遅く、しかも材質的にも脆いため、防水・止水性能が十分とはいえない。また、（３）ポリ塩化ビニル樹脂シートや加硫ゴムシートのシート状防水材は、段差のある下地への密着性が悪く、そのため防水・止水性能が不十分となるのみならず、シートを加熱して下地へ密着させる際の安全性、作業性なども悪いのが欠点である。さらに、（４）ウレタン系ポリマーを用いたコーティング材は、塗膜の寸法安定性が悪く、その結果、防水・止水性能の面で満足できないものである。しかも、これらの防水・止水材は、防水・止水性能を向上させるために、通常、積層塗装されるが、現状の防水・止水材では乾燥硬化速度が遅いため、積層の作業工程に時間がかかり、生産性、省力化が悪くなる。また、地下構造物のみならず配筋組み立て時の防水層への接触など他種工による防水層への損傷、工具類の落下などによって防水層が破壊され性能が低下するなどの大きな問題も発生している。生産性、省力化向上には、アスファルトなどの瀝青乳剤中にセメントを添加したセメント入り瀝青乳剤に、水溶性ポリイソシアネートを配合した硬化性組成物も提案されているが（特許文献１：特公昭５９−３８９９０号公報参照）、該組成物は、セメントの硬化反応を利用するものであるため、十分硬化させるには、例えば２４時間以上を要し、施工作業性に関する上記課題は依然解決されていない。また、作業時の防水層への衝撃に対して傷が付きにくく、防水・止水性能の両面で満足しうる防水・止水材の開発が強く望まれている。
【０００３】
特許文献２（特開平８−１５７５５３号公報）には、乾燥硬化性に優れ、その結果、積層塗装時間が短く、施工作業性に優れ、かつ防水・止水性能にも優れた改質アスファルト組成物が提案されている。しかしながら、このアスファルト組成物は比重が大きいため、厚みの付けにくい部分、例えばオーバーハングの下部などで、その部分にこの組成物を用いて厚みを付けようとすると、その周辺は自然に規定以上の厚みがついてしまい、最終的には、規定値以上の厚みは自重に耐えられなくなり、垂れが発生し、その部分は材料がなくなり、更に膜厚が薄くなる、という現象を生じやすい。
【特許文献１】特公昭５９−３８９９０号公報
【特許文献２】特開平８−１５７５５３号公報
【発明の開示】
【発明が解決しようとする課題】
【０００４】
本発明は、アスファルト組成物の比重を軽量化し、また、厚付けしても短時間で硬化・成膜し、低温下でも柔軟性を保持し、さらに耐衝撃性を付与した改質アスファルト組成物を提供することを目的とする。
【課題を解決するための手段】
【０００５】
本発明は、（Ａ）（ａ１）重合体ラテックスを固形分換算で５〜９０質量％、および（ａ２）アスファルト９５〜１０質量％［ただし、（ａ１）＋（ａ２）＝１００質量％］を主成分とする改質アスファルトエマルジョンに対し、
（Ｂ）軽量フィラーを、（Ａ）成分（固形分換算）１００容積に対して、０．１〜２容積倍、ならびに
（Ｃ）ポリイソシアネート化合物を（Ａ）成分（固形分換算）１００質量部に対し０．１〜４０質量部、
配合してなる改質アスファルト組成物に関する。
ここで、（Ａ）成分は、好ましくは、（ａ１）重合体ラテックスと溶融された（ａ２）アスファルトを混合してなり、かつ（ａ１）重合体ラテックスのゲル分が６０％以下である。
また、（Ａ）成分の粘度は、好ましくは１００〜５０，０００ｍＰａ・ｓである。
本発明の組成物においては、上記（Ａ）成分の粘度が１００〜５０，０００ｍＰａ・ｓとなるように、（Ａ）成分中にさらに増粘剤を配合してもよい。
さらに、（Ｂ）軽量フィラーは、好ましくは嵩比重０．００５〜０．５である。
次に、本発明は、上記（Ａ）成分、（Ｂ）成分および（Ｃ）成分を、使用直前に調合する上記改質アスファルト組成物の製造方法に関する。
また、本発明は、（Ａ）成分と（Ｂ）成分をあらかじめ混合し、使用直前にこれと（Ｃ）成分を調合してなる上記改質アスファルト組成物の製造方法に関する。
【発明の効果】
【０００６】
本発明の改質アスファルト組成物は、改質アスファルトに軽量フィラーを配合することにより、比重が軽量化できて、その分、厚付けが可能となり、耐衝撃性を向上させることができる。また、付加効果として消音性・断熱性も向上した防水・止水材が提供できる。
さらに、硬化剤にイソシアネート系を用いることにより、厚付けしても短時間で硬化・成膜し、低温下でも柔軟性を保持した組成物を提供することができる。
【発明を実施するための最良の形態】
【０００７】
（Ａ）改質アスファルトエマルジョン
本発明の（Ａ）成分に用いられる（ａ１）重合体ラテックスとしては、例えばポリブタジエンラテックス、スチレン−ブタジエン共重合体ラテックス、スチレン−メチルメタアクリレート−ブタジエン共重合体ラテックス、メチルメタアクリレート−ブタジエン共重合体ラテックス、アクリロニトリル−ブタジエン共重合体ラテックス、クロロプレンゴムラテックス、塩化ビニル系ラテックス、塩化ビニリデン系ラテックス、エチレン−酢酸ビニル共重合体ラテックス、アクリレート−酢酸ビニル共重合体ラテックス、アクリレート−スチレン共重合体ラテックス、アクリレート−エチレン共重合体ラテックス、シリコーン−アクリレート共重合体ラテックス、オレフィン系ラテックス、ポリウレタンラテックスなどのゴムラテックスあるいは樹脂ラテックスを挙げることができる。また、これら重合体ラテックスは、カルボキシル基、アミド基、Ｎ−メチロール基、グリシジル基、水酸基、スルホン酸基などの官能基を少なくとも１種以上有することもできる。
本発明において、特に好ましい重合体ラテックスは、スチレン−ブタジエン共重合体ラテックスおよびカルボキシル変性スチレン−ブタジエン共重合体ラテックスである。
【０００８】
ここで、（ａ１）重合体ラテックスのゲル分は、通常、６０％以下、好ましくは０〜５０％、さらに好ましくは０〜４０％である。
ここで、ゲル分の測定は、トルエン不溶解分の測定で、（１）重合体ラテックスの塗膜を作製し、0.3gを三角フラスコに採取、（２）100ｍｌのトルエンを加えて1時間攪拌し、（３）15時間±1時間放置、（４）再度、１時間攪拌して、ろ紙で全量ろ過し、（５）予め計量したアルミ皿に分取して、トルエンを乾燥させて、トルエンへの溶解量を求め、（６）トルエンの不溶解分を算出し求めた値である。ゲル分が６０％を超えると、（ａ１）重合体ラテックスと（ａ２）アスファルトとを乳化してアスファルトエマルジョンを作製する場合に、高濃度のアスファルトエマルジョンを製造することができない。
なお、（ａ１）重合体ラテックスのゲル分を６０％以下にするには、分子量の調整や官能基の調整などによって行なうことができる。
また、高ゲル分の重合体ラテックスと低ゲル分の重合体ラテックスを２種以上混合することで、平均のゲル分を６０％以下にした重合体ラテックスを使用することができる。
【０００９】
なお、上記重合体ラテックスを構成する重合体のガラス転移温度（Ｔｇ）は、好ましくは−８０〜＋１０℃であり、さらに好ましくは−７０〜０℃、特に好ましくは−６５〜−１０℃である。この場合、Ｔｇが−８０℃未満では、得られる改質アスファルト組成物の塗膜強度が低下し、また耐汚染性も不十分となり、一方＋１０℃を超えると、塗膜が硬くなり、耐寒性が低下する。ここで、本発明における重合体ラテックスのＴｇは、理学電気社製の示差走査熱量分析計（DSC)を用い、次の条件(i)
および(ii)で測定したものである。
(i) 重合体ラテックス約５ｇをガラス板に薄く引き伸し、２５℃で７日間乾燥させ、重合体フィルムを得る。
(ii) 得られた乾燥重合体フィルムのＴｇを、昇温速度：２０℃／分、雰囲気：窒素ガス、およびサンプル量２０mgの条件で測定する。
【００１０】
上記重合体ラテックスの固形分は、通常、４５〜７５質量％である。
本発明において、重合体ラテックスは、単独でまたは２種以上を混合して使用することができる。
【００１１】
本発明における重合体ラテックスの使用量は、固形分として、アスファルトエマルジョン（固形分）に対して５〜９０質量％であり、好ましくは３０〜９０質量％、さらに好ましくは５０〜８５質量％である。この場合、重合体ラテックスの使用量が５質量％未満では、最終的に得られる改質アスファルト組成物の塗膜の温度依存性が大きくなり、塗膜にふくれが生じやすくなり、また下地への密着性も低下し、一方９０質量％を超えると、コストに見合う防水・止水性能が得られない。
【００１２】
なお、上記重合体ラテックスには、界面活性剤が配合されていてもよい。配合される界面活性剤としては、ロジン酸塩、脂肪酸塩、高級アルコール硫酸塩、アルキルベンゼンスルホン酸塩、ジフェニルエーテルジスルホン酸塩、ジアルキルジスルフォサクシネート、アルキルフォスフェート塩、ポリオキシエチレンサルフェート塩などのアニオン性界面活性剤；アルキルアミン塩、第４級アンモニウム塩、ポリオキシアルキルアミンなどのカチオン性界面活性剤；ポリオキシエチレンアルキルエーテル、ポリオキシエチレンアルキルフェノールエーテル、ソルビタン脂肪酸エステル、ポリオキシエチレンソルビタン脂肪酸エステル、ポリオキシエチレンアミンエステル、ポリオキシエチレン−ポリオキシプロピレンブロックポリマー、アルキルアルカノールアミド、アルキルポリグルコシド、アルキルグリセリンエーテルなどのノニオン性界面活性剤などを挙げることができる。また、上記界面活性剤は、親油性基がフッ素原子を有するフッ素系界面活性剤であることもできる。これらの界面活性剤のうち、ロジン酸塩、脂肪酸塩およびポリオキシエチレンサルフェート塩が好ましい。上記界面活性剤は、単独でまたは２種以上を混合して使用することができる。
界面活性剤の使用量は、改質アスファルトエマルジョン（固形分）に対して、好ましくは０．０１〜５．０質量％であり、さらに好ましくは０．０５〜４．５質量％、特に好ましくは０．１〜３．０質量％である。この場合、界面活性剤の使用量が０．０１質量％未満では、アスファルトエマルジョンの経時的な粘度安定性が低下し、一方、５．０質量％を超えると、得られる改質アスファルト組成物の耐吸水性が低下し、初期の防水・止水性能を持続することが困難となる。
【００１３】
次に、本発明の（Ａ）成分に用いられる（ａ２）アスファルトとしては、特に限定されるものではなく、天然アスファルトでも石油アスファルトでもよい。このようなアスファルトとしては、例えばアスファルテン、パラフィン、ナフテン、芳香族レジンなどを主成分とするスレートアスファルト、ブローンアスファルト、セミブローンアスファルトなどを挙げることができる。
【００１４】
本発明に用いられる（ａ２）アスファルトの針入度は、通常、２０〜２００、好ましくは４０〜１５０、さらに好ましくは６０〜１２０である。針入度が２０未満では、動粘度が高く、安定的なエマルジョンを作製することができず、一方、２００を超えると、製品後の塗膜物性において、ベタツキが大きく、塗膜としての強度が発現しにくい。
ここで、針入度は、ＪＩＳ  Ｋ２２０７に準拠して測定した値である。
【００１５】
本発明における（ａ２）アスファルトの使用量は、（Ａ）改質アスファルトエマルジョン中に、９５〜１０質量％、好ましくは９０〜３０質量％、さらに好ましくは８５〜５０質量％［ただし、（ａ１）＋（ａ２）＝１００質量％］である。この場合、アスファルトの使用量が１０質量％未満では、防水・止水性能が低下し、一方、９５質量％を超えると、得られる改質アスファルト組成物の温度依存性が大きくなり、アスファルト改質としての柔軟性が得られず、また塗膜が経時変化しやすく、さらに低温における伸びが小さくなり脆い塗膜となる。
【００１６】
本発明における（Ａ）改質アスファルトエマルジョンは、重合体ラテックス中に、例えば９０〜１５０℃で加熱溶融したアスファルトを添加し、混合したのち、冷却することにより調製される。このように、加熱溶融したアスファルトを重合体ラテックス中に添加、混合することにより、予め調製されたアスファルトエマルジョン中に重合体ラテックスを添加、混合する場合にくらべて、特に防水・止水性能が改善される。
【００１７】
このようにして得られる（Ａ）改質アスファルトエマルジョン中の粒子は、平均粒子径が１〜３０μｍ、好ましくは３〜３０μｍ、さらに好ましくは５〜２０μｍである。１μｍ未満では、高固形分（７０質量％以上）のアスファルトエマルジョンが作製できず、一方、３０μｍを超えると、貯蔵安定性が損なわれる。
なお、（Ａ）改質アスファルトエマルジョン中の粒子は、粒子径分布で１〜５０μｍに７０％以上占めていることが好ましい。
ここで、粒子径は、マイクロトラックＭＴ３３００ＥＸII（日機装社製）を用いて、体積平均５０％での粒子径を測定した値である。
なお、（Ａ）改質アスファルトエマルジョンの粒子径は、界面活性剤の添加量や乳化・分散時間により、容易に調整することができる。
【００１８】
このようにして調製された（Ａ）改質アスファルトエマルジョンの粘度は、通常、１００〜５０，０００ｍＰａ・ｓ、好ましくは２００〜３０，０００ｍＰａ・ｓ、さらに好ましくは３００〜２０，０００ｍＰａ・ｓである。１００ｍＰａ・ｓ未満では、軽量フィラーが局在化し易くなり、一方、５０，０００ｍＰａ・ｓを超えると、施工作業性が低下する。
上記粘度は、トキメック社製のＢ形回転粘度計を用いて測定された値である。
この粘度は、ポリカルボン酸系、ポリアクリル酸系、ポリエーテル系、水溶性ポリマーなどの増粘剤の添加により調整することができる。
【００１９】
なお、本発明における（Ａ）アスファルトエマルジョンの全固形分は、通常、６５〜９０質量％であり、好ましくは７０〜８８質量％、さらに好ましくは７５〜85質量％である。この場合、全固形分が６５質量％未満では、硬化工程で発生するエマルジョンの水分が多く、成膜終了までに長時間を要し、得られる改質アスファルト組成物の全固形分も低くなり、その結果、乾燥硬化性が低下し、積層塗膜を作るための施工作業性が悪くなる。一方、９０質量％を超えると、アスファルトエマルジョンが経時的に粘度変化を生じやすく、またアスファルトエマルジョンの粘度が高くなって、得られる改質アスファルト組成物の塗工適性も低下する。
【００２０】
なお、（Ａ）改質アスファルトエマルジョンの塗膜の伸び率は、常態（２３℃、湿度５０％Ｒ．Ｈ．の雰囲気下）で３００％以上、好ましくは５００％以上、さらに好ましくは６００％以上である。３００％未満では、軽量フィラーを含有したときの柔軟性が低下する。
ここで、塗膜の伸び率の測定は、ＪＩＳ  Ａ６０２１建築用塗膜防水材に準拠して測定された値である。
塗膜の伸び率を常態で３００％以上にするには、重合体ラテックスの成分や改質アスファルトエマルジョンの（ａ１）成分と（ａ２）成分の比率によって容易に調整できる。
【００２１】
（Ｂ）軽量フィラー
本発明に用いられる（Ｂ）軽量フィラーは、本発明の改質アスファルト組成物において、組成物を軽量化するとともに、軽量フィラーが、外部から受けた衝撃を吸収し、空気層の介在による遮音、遮熱の効果を果たすものである。
（Ｂ）軽量フィラーとしては、ガラスバルーン、シリカバルーン、シラスバルーン、カーボンバルーン、フェノールバルーン、アルミナバルーン、ポリスチレンバルーン、ポリエチレンバルーン、セラミックスビーズ、バーミキュライト、パーライト、熱膨張性マイクロカプセル、多孔質ケイ酸カルシウムなどが挙げられるが、ポリスチレンバルーン、ポリエチレンバルーンなどの弾性を有する材料が好ましい。
（Ｂ）軽量フィラーは、さらに好ましくは、非吸水状態のものである。このような（Ｂ）軽量フィラーは、吸水せず、防水性能を維持することができる。また、アスファルトエマルジョンと軽量フィラーを独立に存在させることができ、断熱効果を付与することができる。さらに、表面に官能基を付与することにより、改質アスファルトエマルジョンと軽量フィラーとの密着性を向上させることができる。
（Ｂ）軽量フィラーの市販品としては、積水化成品工業社製のエスレンビーズなどが挙げられる。
【００２２】
（Ｂ）軽量フィラーの嵩比重は、０．００５〜０．５（発泡率で２〜２００倍に相当）、好ましくは０．００６〜０．１（発泡率で１０〜１５０倍に相当）、さらに好ましくは０．０５〜０．０１（発泡率で２０〜１００倍に相当）である。０．００５未満では、軽量フィラーが局在化し、均一に組成物中に存在しなくなり、０．５を超えると得られる組成物は垂直面への施工時に厚みが付き難い。
【００２３】
なお、（Ｂ）軽量フィラーの平均粒径は、通常、０．３〜３．０ｍｍ、好ましくは０．５〜２．５ｍｍ、さらに好ましくは０．８〜２．０ｍｍであり、０．３ｍｍ未満では、得られる組成物を用いて施工しても厚み確保が難しく、また耐衝撃性が低下する。一方、３．０ｍｍを超えると、得られる組成物を用いて施工しても、改質アスファルト層が部分的に薄くなり、連続した塗膜が形成しにくい。
また、（Ｂ）軽量フィラーのアスペクト比（長径／短径比）は、１〜２、好ましくは１〜１．８、さらに好ましくは１〜１．５程度である。２を超えると、連続層を形成し難く、連続した塗膜が形成しにくい。
ここで、上記平均粒径は、軽量フィラー粒子を任意に５回取り出し、５０倍で拡大写真を撮り、それぞれ短辺と長辺の長さを求め、短辺と長辺の比率を算出し、５個の平均値を求めた値である。
【００２４】
（Ｂ）軽量フィラーの使用量は、（Ａ）成分（固形分換算）１００容積部に対し、０．１〜２容積倍、好ましくは０．５〜１．５容積倍、さらに好ましくは０．８〜１．２容積倍である。０．１容積倍未満では、得られる組成物を用いて施工しても、厚み確保が難しく、また耐衝撃性が低下する。一方、２容積倍を超えると、得られる組成物の柔軟性が確保できず、かつ連続層が形成しがたい。
【００２５】
（Ｃ）ポリイソシアネート化合物
次に、本発明において使用される（Ｃ）ポリイソシアネート化合物は、本発明のアスファルト組成物において、得られる組成物を施工することにより、厚さ５ｍｍ以上の柔軟性のある固化物を作製することができ、また短時間で固化物を形成するという役目を果たすものである。この（Ｃ）ポリイソシアネート化合物は、イソシアネート基を有するポリイソシアネート化合物である。
この（Ｃ）ポリイソシアネート化合物としては、例えばフェニレンジイソシアネート、トリレンジイソシアネート、キシリレンジイソシアネート、テトラメチルキシリレンジイソシアネート、4,4'−ビフェニルジイソシアネート、3,3'−ジメチル−4,4'−ビフェニルジイソシアネート、4,4'−ジフェニルメタンジイソシアネート、3,3'−ジメチル−4,4'−ジフェニルメタンジイソシアネート、トリフェニルメタンジイソシアネート、ナフタレンジイソシアネート、イソホロンジイソシアネート、シクロヘキシレンジイソシアネート、水添トリレンジイソシアネート、水添キシリレンジイソシアネート、ジシクロヘキシルメタンジイソシアネート、ヘキサメチレンジイソシアネートなどのジイソシアネート化合物；ビフェニルトリイソシアネート、ジフェニルメタントリイソシアネート、トリフェニルメタントリイソシアネート、ナフタレントリイソシアネートなどのトリイソシアネート化合物；これらの重合物などを挙げることができる。
【００２６】
本発明におけるポリイソシアネート化合物の配合量は、改質アスファルトエマルジョン１００質量部（固形分）に対して０．１〜４０質量部であり、好ましくは０．３〜３０質量部、さらに好ましくは０．５〜２５質量部である。この場合、ポリイソシアネート化合物の配合量が０．１質量部未満では、得られる改質アスファルト組成物の乾燥硬化性が低く、積層塗工するのに時間がかかり、施工作業性が低下し、さらに厚付けしたときに成膜せず、一方、４０質量部を超えると、塗膜中に水とイソシアネートの反応に起因する炭酸ガスが発生し、緻密な塗膜を形成せず、またアスファルトエマルジョンとの相溶性が悪くなり、その結果、得られる改質アスファルト組成物の粘度が経時的に変化しやすくなり、塗工適性が低下する。
本発明において、（Ｃ）ポリイソシアネート化合物は、アスファルトエマルジョンの調製後から最終組成物の使用直前までの適宜の段階で配合することができるが、最終組成物を例えば防水材として使用する直前に配合することが望ましい。
【００２７】
なお、本発明において、（Ａ）成分と（Ｃ）成分からなる防水材組成物［上記（Ｂ）成分を除いたもの］は、（Ｂ）成分を含有していても、柔軟性を有する材料であり、該防水材単独で、ＪＩＳ  Ａ６０２１に準拠して測定した伸び率は、３００％以上、好ましくは５００％以上である。伸び率が３００％未満では、本発明により得られるアスファルト組成物は、衝撃負荷により、亀裂が発生する場合がある。この伸び率は、（Ａ）成分中の重合体ラテックスの種類や量により、容易に調整することができる。
【００２８】
増粘剤
なお、本発明の改質アスファルト組成物は、（Ａ）アスファルトエマルジョン調製時に増粘剤を添加することができる。この増粘剤は、（Ａ）成分に添加することにより、軽量フィラーの局在化の防止や垂直面への厚塗り性の向上など作用効果をなすものである。増粘剤としては、メチルセルローズ、カルボキシメチルセルローズ、ヒドロキシエチルセルローズ、カゼイン、ポリアクリル酸またはその誘導体を用いて乳化したブロック共重合体ラテックス（特公昭５２−２２６５１号公報）などのほか、水溶性ポリカルボン酸（塩）やカチオン系ポリマーであるジメチルアミノエチルメタクリレートメチルクロライド四級塩重合物、ジアリルジメチルアンモニウムクロライド四級塩重合物などが挙げられる。
これらは単独で用いてもよく、２種以上を組み合わせて用いてもよい。
増粘剤の使用量は、（Ａ）成分の粘度が１００〜５０，０００ｍＰａ・ｓとなる範囲で適宜使用することができる。
【００２９】
さらに、本発明の改質アスファルト組成物には、必要に応じて、セメント、石油樹脂、ロジン樹脂などの粘着付与剤；重油、ピッチ、タールなどの他の瀝青物質；炭酸カルシウム、水酸化アルミニウム、水酸化マグネシウム、タルク、クレー、マイカ、ゴム粉などの（Ｂ）成分以外の充填剤；炭素繊維、ガラス繊維、有機繊維などの補強材；硅砂、砕石、砂利などの骨材；酸化チタン、カーボンブラックなどの顔料；スチレン化フェノール、ジフェニルアミン、２，６−ジターシャリーブチル−４−メチルフェノールなどの老化防止剤；ヒンダードアミン、ベンゾフェノン、ベンゾトリアゾールなどの紫外線吸収剤；ジオクチルフタレート、ジブチルフタレート、（ジブチルアジペート、ジオクチルアジペート、ジブチルセバシペート、ジオクチルセバシペート）ポリエチレングリコール、ブチルセロソルブ、カルビトールアセテート、トリエチレングリコールモノブチルエーテルなどの可塑剤；トルエン、キシレン、酢酸エチルなどの希釈剤；ジメチルポリシロキサン乳化物などの消泡剤；メチルトリメトキシシラン、ビニルトリメトキシシラン、γ−グリシドキシプロピルトリメトキシシラン、γ−メタクリルオキシプロピルトリメトキシシランなどのアルコキシシラン化合物；酸化亜鉛、酢酸カルシウム、酢酸ジルコニウム、アジリジン、メラミン樹脂などの架橋剤；ベンゾイソチアゾリン、メチルイソアゾリン、過酸化水素などの防腐剤；三酸化アンチモンなどの難燃剤；水酸化ナトリウム、ゼオライト、珪藻土などの発泡防止剤、保護コロイド、などを後添加し、性状を最適化することもできる。
【００３０】
組成物の調製
上記したように、本発明の改質アスファルト組成物においては、（Ｃ）ポリイソシアネート化合物は、アスファルトエマルジョンの調製後から最終組成物の使用直前までの適宜の段階で配合することができるが、最終組成物を例えば防水材として使用する場合は直前に配合することが望ましい。
従って、本発明の改質アスファルト組成物を調製するには、
（１）上記（Ａ）成分（増粘剤を含む場合がある）、（Ｂ）成分および（Ｃ）成分を、使用直前に調合するか、
（２）（Ａ）成分（増粘剤を含む場合がある）と（Ｂ）成分をあらかじめ混合し、使用直前にこれと（Ｃ）成分を調合することが好ましい。
【００３１】
本発明の改質アスファルト組成物を、例えば地上建造物の屋上防水材や地下構造物への外壁防水材として用いる場合の施工方法は、まずコンクリート下地に好ましくはアスファルトプライマーなどのプライマーを、通常、約０．１〜０．２ｋｇ／ｍ２塗布し、乾燥したのち、本発明の改質アスファルト組成物を、膜厚が、通常、約５〜２０ｍｍとなるように、１〜２回で積層塗布する。この塗布に際しては、刷毛、ローラー刷毛、コテ、スポンジバケなどの適宜の塗布手段や吹付け手段を用いることができる。なお、塗布後の乾燥に当っては、特に加熱を行なう必要はない。
【実施例】
【００３２】
以下、実施例および比較例を挙げて、本発明を更に具体的に説明する。なお、実施例中における、部および％は特に断らないかぎり質量基準である。
【００３３】
以下の実施例において、使用した成分は、次のとおりである。
（Ａ）成分
ＪＳＲ  ０５６１：ＪＳＲ社製、スチレン−ブタジエンゴムラテックス、固形分６９質量％、ゲル含量＝３％未満
ＪＳＲ  ０５４８：ＪＳＲ社製、カルボン酸変性スチレン−ブタジエンゴムラテックスゴムラテックス、ゲル含量＝８５％
ＪＳＲ  ０８５８：ＪＳＲ社製、スチレン−ブタジエンゴムラテックスゴムラテックス、ゲル含量＝２８％
ＪＳＲ  ２１０８：ＪＳＲ社製、スチレン−ブタジエンゴムラテックスゴムラテックス、ゲル含量＝３％未満
アスファルト：コスモアスファルト社製、針入度が８０〜１００のストレートアスファルト
【００３４】
（Ｂ）成分
φ１．５ｍｍＰＳビーズ：積水化成品工業社製、エスレンＨＮＢ  ３０倍発泡品、嵩比重＝０．０３
φ３ｍｍＰＳビーズ：積水化成品工業社製、エスレンＨＮＢ  ５０倍発泡品、嵩比重＝０．０５
セラミックスビーズ：サンケムテック社製、φ１．５ｍｍ、嵩比重＝０．３
バーミキュライトＧＳ：ニッタイ社製、嵩比重＝０．１４
パーライトＬ号：富士タルク工業社製、嵩比重＝０．１８
【００３５】
（Ｃ）成分
ポリイソシアネート化合物：日本ポリウレタン工業社製、（ウッドキュア３００）
その他の添加剤
ポルトランドセメント：太平洋セメント社製、普通ポルトランドセメント
ポリカルボン酸ソーダ（増粘剤）：イーテック社製、ＱＬ１８０
【００３６】
また、実施例、各種の測定項目は、次のようにして測定したものである。
（Ａ）成分の粘度（ｍＰａ・ｓ）：
トキメック社製、Ｂ形回転粘度計を用いて測定した。
塗膜の作製厚み（ｍｍ）：
剥離紙の上に１５ｍｍ厚の型枠を作り、その中に改質アスファルト組成物を流し込んだ際の厚み。
【００３７】
重合体ラテックス中のゲル分の測定方法：
前掲
軽量フィラーの嵩比重の測定方法：
ヨシミツ社製の比重カップを用いて、水に対しての比重換算をして算出した。
【００３８】
耐衝撃性（耐衝撃試験）：
1．試験体の作製
（１）剥離紙の上に、規定の厚みになるように型枠をつくり、200×300(mm)の大きさに防水材を均一に流し込む。
（２）23℃×50％R.H.雰囲気下で7日間養生させる。
2．試験方法
（１）図１のように試験体を設置し、20℃雰囲気下に1時間以上養生する。
（２）まず、高さ0.5mからおもりを落下させ、防水層に穴あきがなければ、１ｍ、1.5ｍと高さを変更して、防水層への穴あき状態を確認する。
【００３９】
【表１】
2007291175.tif 000002
【００４０】
○：合格（耐衝撃性３、４を満足する）
△：合格下限（耐衝撃性２を満足する）
×：不合格（耐衝撃性１である）
【００４１】
折り曲げ性（柔軟性）：
1-1．試験体の作製
（１）縦500×横500×厚み15（mm）の型枠に、均一に流し込む。
（２）23℃×50％R.H雰囲気下に７日間（以上）養生する。
（３）これを試験体とする。
１-2．試験片の作製
（１）試験体を幅30mm×長さ150mmでカットしたものを6個作製する。
１-3．試験方法
1-3-1．標準状態での折り曲げ試験
（１）23℃×60％R.H雰囲気下で図２のようにφ30ｍｍの棒で折り曲げ、その時の塗膜の状態（亀裂発生の状態）を確認する。
○：合格（５回以上の折り曲げでも亀裂が発生しない）
△：合格下限（２〜４回で亀裂が発生する）
×：不合格（１回の折り曲げで亀裂が発生する）
【００４２】
硬化性：
（Ｃ）成分を混合して、硬化成膜（指触でエマルジョンが付かない）の状態を確認した。
○：合格（８時間以内に硬化する。）
△：合格下限（８時間以内に硬化せず、２４時間以内に硬化する。）
×：不合格（２４時間を超えても、液状部分がある。）
【００４３】
加圧透水試験：
1．試験体の作製
（１）縦500×横500×厚み15（mm）の型枠に、均一に流し込む。
（２）23℃×50％R.H雰囲気下に７日間（以上）養生する。
（３）これを試験体とする。
2．試験片の作製
（１）試験体をφ300mmでカットしたもの作製する。
（２）試験機のボルト穴部分をポンチなどで穴を開ける。
3．試験方法
（１）試験体を図３のように、加圧透水試験機に取り付ける。
（２）ボルトを締め込み、0.3MPaの水圧を1時間作用させ、試験機底部の穴から漏水が無いかを確認する。
（注）試験機のパッキン部分からの漏れがないように、常にボルトの締め込みを行う。
○：合格  （漏水がない。）
×：不合格（漏水する。）
【００４４】
垂れ（歩留まり性）：200×300（ｍｍ）スレート板を垂直に立て、改質アスファルト組成物を塗布して、垂れが発生する厚みを測定した。
厚み5mm以上の歩留まり性を合格とする。
比重の測定方法：ヨシミツ社製の比重カップを用いて、水に対しての比重換算をして算出した。
【００４５】
塗膜の伸び率：JIS  A6021に準拠し、（Ａ）成分のみの塗膜を作製し、測定した。
伸び率300％以上を合格とする。
【００４６】
作業性：200ｍｍ×300ｍｍのスレート板の両端に幅10ｍｍ×高さ15ｍｍのスペーサーを取り付け、型枠を作り、軽量フィラー含有改質アスファルトエマルジョンに増粘剤およびポリイソシアネート化合物を混合し、その型枠の中に流し込み、コテで押さえ込み、この型枠に沿った状態にするまでの状態を判定した。
また、２４時間後、型枠を脱型して、隅々まで材料が行渡っているか確認した。
○：合格（コテの押さえ込み１０回以内で型枠にあった状態にできる。）
△：合格下限（コテの押さえ込みが１０回を超え２０回以内で型枠にあった状態にできる。）
×：不合格（コテの押さえ込みが２０回を超えても型枠にあった状態にできない。または、脱型後、材料が行渡っていない。）
【００４７】
実施例１［（Ａ）成分の種類を変えた実施例・比較例］
内容積１リットルのステンレス製容器に、表３に示す組成の材料を配合して、アスファルトエマルジョンを調製した。すなわち、（Ａ）アスファルトエマルジョンは、まず重合体ラテックスを固形分換算で１５質量部およびロジン酸カリウム系界面活性剤を重合体ラテックス＋アスファルト＝１００質量部に対して０．９質量部、ステンレス製容器に配合し、ラボスターラーにて３００ｒｐｍで攪拌しつつ、５０℃まで加温したのち、この液中に、攪拌下で、１３０℃にて加熱溶融したストレートアスファルトを８５質量部徐々に添加し、その後、所定の固形分（８０質量％）にするために水、さらに増粘剤としてポリカルボン酸ソーダ２質量部を添加し、冷却して調製した。このようにして調製された（Ａ）アスファルトエマルジョンに、使用直前に、（Ｂ）軽量フィラーとしてφ１．５ｍｍＰＳビーズを（Ａ）成分／（Ｂ）成分の容積比で１／１、および（Ｃ）ポリイソシアネート化合物を１０質量部、表３のように加えて、評価した。結果を表３に示す。なお、表３中、（Ａ）成分の粘度は、増粘剤を加えない時点での（Ａ）成分単独の粘度である。
【００４８】
実施例２〜７、比較例１〜２
表３に示す配合処方で、実施例１と同様にしてアスファルト組成物を調製し、評価した。結果を表３に示す。
比較例１は重合体ラテックスを含まず、溶融アスファルトのみで作製した。
比較例２は、溶融アスファルトを含まず、重合体ラテックスのみで作製した。
【００４９】
実施例８〜１４、比較例３〜４［（Ｂ）成分を変えた実施例・比較例］
表４の配合処方とする以外は、実施例１と同様にして、アスファルト組成物を調製し、評価した。結果を表４に示す。なお、表４の実施例２、表５の実施例２は、表３の実施例２と同じである。
【００５０】
実施例１５〜１９、比較例５〜７
増粘剤を添加し、あるいは添加せずに、表５に示す配合処方とする以外は、実施例1と同様にして、アスファルト組成物を調製し、評価した。結果を表５に示す。
なお、増粘剤（ポリカルボン酸ソーダ、イーテック社製のQL180）の添加は、（Ａ）成分調製時に、ラボスターラーで攪拌しつつ目標粘度になるまで添加して行った。
なお、実施例１５〜１９、比較例５〜７に用いられた（Ａ）改質アスファルトエマルジョンは同じ組成であり、当該エマルジョンの粒子径は、表２のとおりであった。
【００５１】
【表２】
2007291175.tif 000003
【００５２】
【表３】
2007291175.tif 000004
【００５３】
【表４】
2007291175.tif 000005
【００５４】
【表５】
2007291175.tif 000006
【産業上の利用可能性】
【００５５】
本発明の改質アスファルト組成物は、コンクリートビルなどの地上建造物の屋上や壁面、地下鉄やトンネルなどの地下構築物の壁面、産業廃棄物処理場の法面や底面などに使用される防水材あるいは止水材；セメントコンクリート、セメント二次製品、陶磁器、骨材、木材、紙、金属、プラスチック、ゴム、ガラス、繊維などに使用される結合剤、接着剤、保護コーティング材あるいはグラウト材；シーリング材；道路舗装用バインダーなどとして有用である。
【図面の簡単な説明】
【００５６】
【図１】耐衝撃試験の概略図である。
【図２】折り曲げ試験の概略図である。
【図３】加圧透水試験の概略図である。
【図１】
2007291175.tif 000007
【図２】
2007291175.tif 000008
【図３】
2007291175.tif 000009